(57)【特許請求の範囲】
【請求項１】
表面を有する基材と、
前記基材の表面に設けられ、酸化タングステン微粒子および酸化タングステン複合材微粒子から選ばれる少なくとも１種の微粒子を含有する膜とを具備し、
前記微粒子の平均粒子径が１ｎｍ以上２００ｎｍ以下の範囲であると共に、前記微粒子のＢＥＴ比表面積が４．１ｍ２／ｇ以上８２０ｍ２／ｇ以下の範囲であり、
前記微粒子は結晶構造を有し、かつ結晶方位が配向していない状態で前記膜中に存在しており、
前記膜は、基準長さを１００μｍとしたときの算術平均粗さＲａが１ｎｍ以上１０００ｎｍ以下の範囲である表面を有し、
前記膜の表面は、前記膜中の前記微粒子に基づいて光の照射の有無によらず親水性を示し、かつ暗所における水の接触角が１０°以下であることを特徴とする親水性部材。
【請求項２】
請求項１記載の親水性部材において、
前記酸化タングステン複合材は遷移金属元素を０．００１質量％以上５０質量％以下の範囲で含むことを特徴とする親水性部材。
【請求項３】
請求項１または請求項２記載の親水性部材において、
前記酸化タングステン複合材はＴｉ、Ｚｒ、Ｍｎ、Ｆｅ、Ｐｄ、Ｐｔ、Ｃｕ、Ａｇ、Ｚｎ、ＡｌおよびＣｅから選ばれる少なくとも１種の金属元素を０．００１質量％以上５０質量％以下の範囲で含むことを特徴とする親水性部材。
【請求項４】
請求項１または請求項２記載の親水性部材において、
前記酸化タングステン複合材はＣｕ、ＡｇおよびＺｎから選ばれる少なくとも１種の金属元素を０．００１質量％以上１質量％以下の範囲で含むことを特徴とする親水性部材。
【請求項５】
請求項２ないし請求項４のいずれか１項記載の親水性部材において、
前記金属元素は、単体、化合物、および酸化タングステンとの複合化合物から選ばれる少なくとも１種の形態で、前記酸化タングステン複合材に含まれることを特徴とする親水性部材。
【請求項６】
請求項１ないし請求項５のいずれか１項記載の親水性部材において、
前記膜は無機バインダおよび有機バインダから選ばれる少なくとも１種のバインダ成分を含有することを特徴とする親水性部材。
【請求項７】
請求項１ないし請求項６のいずれか１項記載の親水性部材において、
前記膜の表面は可視光の照射下で光触媒性能を示すことを特徴とする親水性部材。
【請求項８】
請求項１ないし請求項７のいずれか１項記載の親水性部材において、
前記膜の表面のＸ線回折結果において、２θが２２〜２５°の範囲に存在するピークのうち、強度が最大の回折ピークをＡ、強度が２番目に大きい回折ピークをＢ、強度が３番目に大きい回折ピークをＣとしたとき、
（１）ピークが３つ存在する場合に、ピークＡに対するピークＢの強度比（Ｂ／Ａ）が０．３以上で、かつピークＡに対するピークＣの強度比（Ｃ／Ａ）が０．３以上である、
（２）ピークが２つ存在する場合に、ピークＡとピークＢの間の谷の最も低い強度をＤとしたとき、ピークＡに対するピークＢの強度比（Ｂ／Ａ）が０．３以上で、強度ＤがピークＢの強度の１／２より大きい（Ｄ＞Ｂ／２）、
（３）ピークが１つしか存在しない場合に、ピークの半値幅が１°以上である、
のいずれか１つの条件を満たすことを特徴とする親水性部材。
【請求項９】
請求項１ないし請求項８のいずれか１項記載の親水性部材において、
前記酸化タングステン微粒子または前記酸化タングステン複合材微粒子を構成する酸化タングステンは、三酸化タングステンの単斜晶および三斜晶から選ばれる少なくとも１つの結晶構造、あるいは前記単斜晶および前記三斜晶から選ばれる少なくとも１つと三酸化タングステンの斜方晶とが混在した結晶構造を有することを特徴とする親水性部材。
【請求項１０】
請求項１ないし請求項８のいずれか１項記載の親水性部材において、
前記酸化タングステン微粒子または前記酸化タングステン複合材微粒子を構成する酸化タングステンは、三酸化タングステンの単斜晶と三斜晶とが混在した結晶構造、あるいは前記単斜晶と前記三斜晶と三酸化タングステンの斜方晶とが混在した結晶構造を有することを特徴とする親水性部材。
【請求項１１】
請求項１ないし請求項１０のいずれか１項記載の親水性部材において、
前記膜は、前記微粒子と分散媒とを含む粒子分散液の乾燥膜であることを特徴とする親水性部材。
【請求項１２】
請求項１ないし請求項１１のいずれか１項記載の親水性部材を具備することを特徴とする親水性製品。
【発明の詳細な説明】
【技術分野】
【０００１】
本発明は親水性部材とそれを用いた親水性製品に関する。
【背景技術】
【０００２】
表面に親水性が付与された部材は、防曇、結露防止、汚れ防止、水性塗料の印刷等、種々の領域で利用されている。最近、酸化チタン系の光触媒膜を用いた親水性部材（表面に親水性を付与した部材）が開発され、外壁、窓ガラス、自動車のバックミラー等に応用されている。酸化チタン膜は太陽光に含まれる紫外線が照射された際に表面状態が変化して親水性化すると同時に、表面に付着した有機物が光触媒作用で酸化分解されるために高い親水性を示す。酸化チタン系の光触媒膜を適用した建材や窓ガラスにおいては、その表面に付着した汚れが雨で除去され、これによって防汚効果を得ている。【０００３】
光で親水性化する部材を実際に応用する場合、光照射がない状態が問題になる。酸化チタン膜は比較的短時間で親水性が低下するため、例えば自動車のバックミラーの防曇剤に応用した場合、夜間や車庫に保管した状態では防曇効果が不足する。一部の部材では酸化チタンに親水性酸化物である酸化ケイ素等を混合し、親水性の持続時間を長くする工夫がなされているが、十分な性能は得られていない。さらに、励起光として紫外線が必要であるため、日陰や屋内では励起光不足になる場合がある。励起光不足を補うため、酸化チタンに窒素や硫黄を添加したり、また白金坦持が行われているが、利用可能な光の波長範囲はそれほど広がらないため、屋内用途に適用可能な性能は得られていない。親水性効果の持続性も従来の酸化チタンと同等であり、暗所では親水性が短期間で低下する。【０００４】
酸化タングステンは、電子デバイス用の誘電体材料、光学素子用材料、エレクトロクロミック材料、ガスセンサ材料として広く利用されており、さらに可視光応答型光触媒材料としても知られている。酸化タングステンのバンドギャップは２．５ｅＶあり、酸化チタンが３８０ｎｍ以下の紫外線しか利用できないのに対し、４５０ｎｍ近傍の可視光まで励起光として利用することが可能である。このため、酸化タングステンは蛍光ランプや電球による光の波長範囲で光触媒として使用することができる。酸化タングステンは光照射により親水性を示すことも知られており、主に真空蒸着法、スパッタリング法、レーザアブレーション法、ゾル・ゲル法等により作製された膜について報告されている。【０００５】
特許文献１には酸化タングステンを基材上にスパッタ成膜した光触媒材料が記載されており、主に三斜晶系の結晶構造を有する酸化タングステンが用いられている。特許文献１は酸化タングステン膜を可視光で励起して親水性を得ることを開示している。具体的には、スパッタ成膜した酸化タングステン膜の水との接触角（初期値）が１０〜３０°の範囲であり、酸化タングステン膜に紫外線を照射して約２０分経過後に水との接触角が５°以下となることが記載されている。非特許文献１は熱蒸着法やゾル・ゲル法で形成した後に４００℃で熱処理した酸化タングステン膜が親水性を示すことを開示している。【０００６】
従来の酸化タングステン膜は光で励起した際に親水性を示すため、光が不足する状態での性能が問題となる。加熱を適用して親水性化する場合には基材の耐熱性が問題となり、面積の大きい部材では加熱方法も問題となる。さらに、光照射や加熱等の後処理で親水性化した場合には持続時間が短く、短期間のうちに定期的な光照射や加熱が必要になる。さらに、親水性作用のみでは有機物を除去することができないため、表面に油成分等の有機物が付着した場合には十分な雨水や水洗等で除去しなければならず、使用環境が制限されるという問題が発生する。このため、光触媒作用で表面の有機物を酸化分解する性能も必要とされるが、従来の酸化タングステン膜では十分な光触媒性能は得られていない。【０００７】
酸化タングステン粉末を用いて均一な膜を形成するためには微細な粉末が必要となる。酸化タングステン粉末の製造方法としては、パラタングステン酸アンモニウム（ＡＰＴ）を空気中で加熱して三酸化タングステン粉末を得る方法が知られている（特許文献２参照）。ＡＰＴを空気中で加熱する方法によって、一次粒子径が０．０１μｍ（ＢＥＴ比表面積＝８２ｍ２／ｇ）の三酸化タングステン粉末が得られている。酸化タングステンの微粉末を効率的に得る方法としては、特許文献３に熱プラズマ処理が記載されている。熱プラズマ処理を適用することによって、粒子径が１〜２００ｎｍの微粉末が得られている。しかしながら、これらの方法を適用して作製した酸化タングステン微粉末をそのまま用いても、光による親水性化が不十分であり、親水性を長期間持続することができない。このように、実用的な親水性を示す酸化タングステン膜は得られていないのが現状である。
【特許文献１】特開２００１−１５２１３０号公報
【特許文献２】特開２００２−２９３５４４号公報
【特許文献３】特開２００６−１０２７３７号公報
【非特許文献１】Ｊ．Ｐｈｙｓ．Ｄ：Ａｐｐｌ．Ｐｈｙｓ．４０（２００７）  １１３４
【発明の開示】
【０００８】
本発明の目的は、親水性に優れ、さらにその性能を長時間維持することを可能にした親水性部材とそれを用いた親水性製品を提供することにある。
【０００９】
本発明の態様に係る親水性部材は、表面を有する基材と、前記基材の表面に設けられ、酸化タングステン微粒子および酸化タングステン複合材微粒子から選ばれる少なくとも１種の微粒子を含有する膜とを具備し、前記微粒子の平均粒子径が１ｎｍ以上２００ｎｍ以下の範囲であると共に、前記微粒子のＢＥＴ比表面積が４．１ｍ２／ｇ以上８２０ｍ２／ｇ以下の範囲であり、前記微粒子は結晶構造を有し、かつ結晶方位が配向していない状態で前記膜中に存在しており、前記膜は基準長さを１００μｍとしたときの算術平均粗さＲａが１ｎｍ以上１０００ｎｍ以下の範囲である表面を有し、前記膜の表面は、前記膜中の前記微粒子に基づいて光の照射の有無によらず親水性を示し、かつ暗所における水の接触角が１０°以下であることを特徴としている。
【００１０】
本発明の態様に係る親水性製品は、本発明の態様に係る親水性部材を具備することを特徴としている。
【発明を実施するための形態】
【００１１】
以下、本発明を実施するための形態について説明する。本発明の実施形態による親水性部材は、基材と、少なくとも基材の表面に存在する微粒子とを具備する。基材の表面には酸化タングステン微粒子および酸化タングステン複合材微粒子から選ばれる少なくとも１種の微粒子（以下、酸化タングステン系微粒子と記す）が存在する。微粒子が存在する表面は、基準長さを１００μｍとしたときの算術平均粗さＲａが１〜１０００ｎｍの範囲とされており、かつ光によらず親水性を示すものである。
【００１２】
この実施形態の親水性部材において、基材の表面に存在させる微粒子は酸化タングステンの微粒子に限られるものではなく、酸化タングステン複合材の微粒子であってもよい。酸化タングステン複合材とは、主成分としての酸化タングステンに、遷移金属元素や他の金属元素を含有させたものである。遷移金属元素とは原子番号２１〜２９、３９〜４７、５７〜７９、８９〜１０９の元素である。酸化タングステン複合材はＴｉ、Ｚｒ、Ｍｎ、Ｆｅ、Ｐｄ、Ｐｔ、Ｃｕ、Ａｇ、Ｚｎ、ＡｌおよびＣｅから選ばれる少なくとも１種の金属元素を含むことが好ましい。Ｃｕ、ＡｇおよびＺｎから選ばれる少なくとも１種の金属元素は有効であり、少量で光触媒性能等を向上させることができる。
【００１３】
酸化タングステン複合材における遷移金属元素等の金属元素の含有量は０．００１〜５０質量％の範囲とすることが好ましい。金属元素の含有量が５０質量％を超えると、酸化タングステン微粒子が有する特性が低下するおそれがある。金属元素の含有量は１０質量％以下であることがより好ましく、さらに好ましくは５質量％以下である。金属元素の含有量の下限値は特に限定されるものではないが、その含有量は０．００１質量％以上、さらに０．０１質量％以上とすることが好ましい。Ｃｕ、ＡｇおよびＺｎから選ばれる少なくとも１種の金属元素の含有量は０．００１〜１質量％の範囲とすることが好ましい。
【００１４】
親水性部材に用いられる酸化タングステン複合材において、金属元素は各種の形態で存在させることができる。酸化タングステン複合材は、金属元素の単体、金属元素を含む化合物（酸化物を含む化合物）、酸化タングステンとの複合化合物等の形態として、金属元素を含有することができる。酸化タングステン複合材に含有される金属元素は、それ自体が他の元素と化合物を形成していてもよい。金属元素の典型的な形態としては酸化物が挙げられる。金属元素は単体、化合物、複合化合物等の形態で、例えば酸化タングステン粉末と混合される。金属元素は酸化タングステンに担持されていてもよい。
【００１５】
酸化タングステンと金属元素（具体的にはＴｉ、Ｚｒ、Ｍｎ、Ｆｅ、Ｐｄ、Ｐｔ、Ｃｕ、Ａｇ、Ｚｎ、ＡｌおよびＣｅから選ばれる少なくとも１種の元素の単体、化合物、複合化合物）との複合方法は特に限定されるものではなく、粉末同士を混合する混合法、含浸法、担持法等の種々の複合法を適用することが可能である。代表的な複合法を以下に記載する。酸化タングステンに銅を複合させる方法としては、酸化タングステン粉末と酸化銅粉末を混合する方法が挙げられる。硝酸銅や硫酸銅の水溶液やエタノール溶液に酸化タングステン粉末を加えて混合した後、７０〜８０℃の温度で乾燥させてから５００〜５５０℃の温度で焼成する方法も有効である。
【００１６】
また、塩化銅水溶液や硫酸銅水溶液に酸化タングステン粉末を分散させ、この分散液を乾燥させる方法（含浸法）を適用することも可能である。含浸法は銅の複合方法に限らず、塩化鉄水溶液を用いた鉄の複合方法、塩化銀水溶液を用いた銀の複合方法、塩化白金酸水溶液を用いた白金の複合方法、塩化パラジウム水溶液を用いたパラジウムの複合方法等にも応用することができる。さらに、酸化チタンゾルやアルミナゾル等の酸化物ゾルを用いて、酸化タングステンと金属元素（酸化物）とを複合させてもよい。これら以外にも各種の複合方法の適用が可能である。
【００１７】
この実施形態の親水性部材は、例えば酸化タングステン系微粒子を基材の表面に付着させる、酸化タングステン系微粒子を含有する膜（塗膜等）を基材の表面に形成する、酸化タングステン系微粒子を基材中に練り込む、基材の成形工程で酸化タングステン系微粒子を含有する表面層を形成する等の方法を適用して作製される。酸化タングステン系微粒子は基材の任意の表面に存在させることができる。親水性部材の基材としては、ガラス、プラスチック、アクリル等の樹脂、紙、繊維、金属、木材等が挙げられる。酸化タングステン系微粒子を有する表面の形成方法は基材の材質に応じて適宜に選択される。
【００１８】
親水性部材の表面における酸化タングステン系微粒子の量は５〜９５質量％の範囲とすることが好ましい。ここで、酸化タングステン系微粒子の量は、膜中に微粒子を存在させる場合には膜中の微粒子の含有量、また基材中に微粒子を練り込む場合には表面の基材中の微粒子の含有量を示すものである。微粒子の含有量が５質量％未満の場合には、酸化タングステン系微粒子が有する親水性を十分に発揮させることができないおそれがある。微粒子の含有量が９５質量％を超えると、表面の強度不足が生じるおそれがある。
【００１９】
酸化タングステン系微粒子を基材の表面に付着させる方法としては、酸化タングステン系微粒子を水やアルコール等の分散媒と混合し、これを超音波分散機、湿式ジェットミル、ビーズミル等で分散処理を施して作製した分散液を、スピンコート、ディップ、スプレー等の一般的な塗布法を適用して基材表面に塗布する方法が挙げられる。酸化タングステン系微粒子が光触媒性能を有する場合、表面に付着させた後に光触媒性能を発揮させるためには、分散処理で微粒子に歪を与えすぎないような条件を設定することが好ましい。
【００２０】
基材の表面に塗膜を形成する場合には、上述した酸化タングステン系微粒子の分散液（例えば水系分散液）をバインダ成分等と混合して塗料を作製し、この塗料を基材の表面に塗布することによって、酸化タングステン系微粒子を含有する膜を形成する。塗料は水系分散液と共に無機バインダおよび有機バインダから選ばれる少なくとも１種のバインダ成分を含有する。バインダ成分の含有量は５〜９５質量％の範囲とすることが好ましい。バインダ成分の含有量が９５質量％を超えると、所望の性能（親水性等）を得ることができないおそれがある。バインダ成分の含有量が５質量％未満の場合には十分な結合力が得られず、膜特性が低下するおそれがある。このような塗料を基材表面に塗布することによって、膜の強度、硬さ、基材への密着力等を所望の状態に調整することができる。
【００２１】
無機バインダとしては、例えばアルキルシリケート、ハロゲン化ケイ素、およびこれらの部分加水分解物等の加水分解性ケイ素化合物を分解して得られる生成物、有機ポリシロキサン化合物とその重縮合物、シリカ、コロイダルシリカ、水ガラス、ケイ素化合物、リン酸亜鉛等のリン酸塩、酸化亜鉛、アルミナ、ジルコニア等の金属酸化物、重リン酸塩、セメント、石膏、石灰、ほうろう用フリット等が用いられる。有機バインダとしては、例えばフッ素系樹脂、シリコーン樹脂、アクリル樹脂、エポキシ樹脂、ポリエステル樹脂、メラミン樹脂、ウレタン樹脂、アルキド樹脂等が用いられる。
【００２２】
上述したバインダ成分のうちでも、シリカ（ＳｉＯ２）、アルミナ（Ａｌ２Ｏ３）、およびジルコニア（ＺｒＯ２）から選ばれる少なくとも１種は親水性を示すことから好ましい材料である。特に、シリカは高い親水性を示す。これら金属酸化物は塗膜中で結晶構造およびアモルファス構造のいずれの構造で存在していてもよいが、膜形成性等を考慮するとアモルファス酸化物として膜中に存在させることが好ましい。ここで、酸化タングステン系微粒子が光触媒性能を有する場合には、有機物の分解効果により部材表面の清浄化を図ることができる。光触媒性能に基づく親水性を長期間にわたって維持するためには、バインダ成分としての金属酸化物の含有量を１０〜５０質量％の範囲とすることが好ましい。
【００２３】
水系分散液や塗料を用いて形成された膜の厚さは２〜２０００ｎｍの範囲であることが好ましい。膜厚が２ｎｍ未満の場合には、均一な膜を形成することが困難となる。膜厚が２０００ｎｍを超えると、膜の基材に対する密着力が低下する。膜厚は２〜１０００ｎｍの範囲であることがより好ましく、さらに好ましくは２〜４００ｎｍの範囲である。酸化タングステン系微粒子を含有する膜による親水性の発現効果やそのような膜を有する基材の強度等の実用性を考慮すると、膜厚は４〜１００ｎｍの範囲とすることが望ましい。酸化タングステン系微粒子を基材中に練り込む場合には、少なくとも親水性を付与する表面に酸化タングステン系微粒子が露出していればよい。
【００２４】
親水性部材に用いられる酸化タングステン系微粒子は１〜２００ｎｍの範囲の平均粒子径を有することが好ましい。また、酸化タングステン系微粒子のＢＥＴ比表面積は４．１〜８２０ｍ２／ｇの範囲であることが好ましい。平均粒子径とは酸化タングステン系粉末の平均一次粒子径（Ｄ５０）であり、膜等の形成に用いる粉末、あるいは膜等を直接ＳＥＭやＴＥＭ等により評価し、写真の画像解析からｎ＝５０個以上の粒子の体積基準の積算径における平均粒子径（Ｄ５０）に基づいて求めるものとする。平均粒子径（Ｄ５０）は比表面積から換算した平均粒子径と一致していてもよい。
【００２５】
親水性に優れる表面を得るためには、酸化タングステン系微粒子を表面に均一な状態で存在させることが好ましい。このような点から、酸化タングステン系微粒子は平均粒子径が小さく、比表面積が大きい方が好ましい。酸化タングステン系微粒子の平均一次粒子径（Ｄ５０）が２００ｎｍを超える場合やＢＥＴ比表面積が４．１ｍ２／ｇ未満の場合には、十分な特性（親水性等）を得ることができない。酸化タングステン系微粒子の平均一次粒子径が１ｎｍ未満の場合やＢＥＴ比表面積が８２０ｍ２／ｇを超える場合には、粒子が小さくなりすぎて、粉末としての取扱い性が劣ることから実用性が低下する。
【００２６】
また、光触媒粉末の性能は一般に比表面積が大きく、粒子径が小さい方が高くなる。酸化タングステン系微粒子が光触媒性能を有する際に、平均一次粒子径が２００ｎｍを超える場合やＢＥＴ比表面積が４．１ｍ２／ｇ未満の場合には光触媒性能が低下すると共に、均一で安定な表面を形成することが困難になる。これによっても、光触媒性能が低下する。酸化タングステン系微粒子の一次粒子径が小さすぎる場合には分散性が低下し、均一な分散液や塗料の作製が困難になる。そのような分散液や塗料では膜の均一性が低下し、十分な光触媒性能を得ることができないおそれがある。
【００２７】
酸化タングステン系微粒子の平均一次粒子径は２．７〜７５ｎｍの範囲であることがより好ましく、さらに好ましくは５．５〜５１ｎｍの範囲である。ＢＥＴ比表面積は１１〜３００ｍ２／ｇの範囲であることがより好ましく、さらに好ましくは１６〜１５０ｍ２／ｇの範囲である。酸化タングステン系微粒子を含む分散液や塗料を用いて膜を形成したり、また基材に練り込んで使用する場合、粒子径が小さすぎると酸化タングステン系粒子の分散性が低下する。このような点を改善する上で、平均一次粒子径が５．５ｎｍ以上の酸化タングステン系微粒子を用いることが好ましい。
【００２８】
なお、親水性部材に用いられる酸化タングステン系微粒子（粉末）は、不純物として金属元素を含有していてもよい。不純物元素としての金属元素の含有量は２質量％以下であることが好ましい。不純物金属元素としては、タングステン鉱石中に一般的に含まれる元素や原料として使用するタングステン化合物等を製造する際に混入する汚染元素等があり、例えばＦｅ、Ｍｏ、Ｍｎ、Ｃｕ、Ｔｉ、Ａｌ、Ｃａ、Ｎｉ、Ｃｒ、Ｍｇ等が挙げられる。これらの元素を複合材の構成元素として用いる場合には、この限りではない。
【００２９】
この実施形態の親水性部材における表面（酸化タングステン系微粒子を有する表面）は、光によらず親水性を示すことを特徴としている。ここで言う光とは、白色蛍光灯、太陽光、白色ＬＥＤ、電球、ハロゲンランプ、キセノンランプ等の一般照明や青色発光ダイオード、青色レーザ等を光源として照射される可視光、紫外領域に波長を有する光等、光全般を指すものである。親水性部材の表面は上記した光の種類、さらに光の照射の有無にかかわらず、親水性を示すものである。このような表面を有する部材によれば、暗所での親水性の保持時間を大幅に延長することが可能となる。
【００３０】
親水性部材の表面は基準長さを１００μｍとしたときの算術平均粗さＲａが１〜１０００ｎｍの範囲とされている。算術平均粗さＲａはＪＩＳ  Ｂ  ０６０１（２００１）で定義される値であり、表面形状測定装置、走査型プローブ顕微鏡、電子顕微鏡等を用いて観察並びに測定した断面曲線から算出することができる。高い親水性能を得るためには表面が滑らかであることが好ましいが、親水性能の保持時間を長くするためには表面に僅かな凹凸が必要とされる。このため、表面の算術平均粗さＲａは１ｎｍ以上とする。
【００３１】
一方、基準長さを１００μｍとしたときの算術平均粗さＲａが１０００ｎｍを超える場合には、親水性を付与しようとする表面の凹凸が大きくなりすぎる。このため、親水性に基づく本来の効果である防曇、汚れ防止等の効果を得ることができない。さらに、算術平均粗さＲａが１０００ｎｍを超えると表面が白濁し、表面の凹凸のために汚れやすくなり、さらに水による汚れの除去も困難になる。親水性部材の表面の基準長さを１００μｍとしたときの算術平均粗さＲａは２〜４００ｎｍの範囲であることがより好ましく、さらに好ましくは２〜１００ｎｍの範囲である。
【００３２】
表面に酸化タングステンや酸化タングステン複合材の粗大粒子が存在する等、酸化タングステン系粒子が表面に不均一に存在している場合にも、算術平均粗さＲａが大きくなる。このような場合には、酸化タングスン系微粒子が本来有する活性が損なわれるため、表面の親水性能が低下する。さらに、表面の算術平均粗さＲａが著しく大きい場合には、親水性の評価法である接触角の測定そのものが困難になる。
【００３３】
親水性部材の表面は、基準長さを１００μｍとしたときの輪郭曲線要素（粗さ曲線要素）の平均長さＲＳｍが算術平均粗さＲａの２倍以上であることが好ましい。Ｒａに対してＲＳｍが２倍以上であると表面がより滑らかになり、高い親水性を発揮させることができる。ＲＳｍがＲａの２倍未満であると表面の凹凸が大きくなる。親水性部材の表面の輪郭曲線要素の平均長さＲＳｍは算術平均粗さＲａの３倍以上であることがより好ましい。
【００３４】
さらに、親水性部材の表面において、酸化タングステン系微粒子は結晶方位が配向していないことが好ましい。表面の結晶方位の配向状態はＸ線回折や後方散乱電子線回折を実施することにより確認できる。例えば、Ｘ線回折で２θが２２〜２５°の範囲に存在するピークのうち、強度が最大の回折ピークをＡ、強度が２番目に大きい回折ピークをＢ、強度が３番目に大きい回折ピークをＣとしたとき、下記の（１）〜（３）の条件のいずれかを満たす場合に、結晶方位が配向していないことを確認することができる。ピーク強度の測定は山の高い位置をピークとし、その高さを読み取って強度とする。肩がある場合もその高さを読み取ってピーク強度とする。
【００３５】
（１）ピークが３つ存在する場合に、ピークＡに対するピークＢの強度比（Ｂ／Ａ）が０．３以上で、かつピークＡに対するピークＣの強度比（Ｃ／Ａ）が０．３以上である。
（２）ピークが２つ存在する場合に、ピークＡとピークＢの間の谷の最も低い強度をＤとしたとき、ピークＡに対するピークＢの強度比（Ｂ／Ａ）が０．３以上で、強度ＤがピークＢの強度の１／２より大きい（Ｄ＞Ｂ／２）。
（３）ピークが１つしか存在しない場合に、ピークの半値幅が１°以上である。
【００３６】
親水性部材の表面に存在する酸化タングステン系微粒子がアモルファス構造を有する場合には、所望の特性を得ることができない。このため、親水性部材の表面には結晶構造を有する酸化タングステン系微粒子を存在させるものとする。ただし、上述したように表面全体を見た場合に、酸化タングステンの結晶方位が配向した状態とはならないように、酸化タングステン系微粒子を表面に存在させることが好ましい。
【００３７】
酸化タングステンの代表的な結晶構造はＲｅＯ３構造であることから、表面の最外層に酸素を持つ反応活性が高い結晶面が露出しやすい。このため、水を吸着して高い親水性を示す。蒸着法、スパッタリング法、ゾル・ゲル法で作製した酸化タングステン膜は、成膜時に結晶がアモルファスとなって親水化しにくい。このような膜も熱処理して結晶性を向上させると親水性表面になる。しかし、熱処理温度を高くすると結晶が配向し、同時に親水性が低下する。これは親水性を示しにくい結晶面が表面に多くなるためと考えられる。
【００３８】
これに対して、実施形態の親水性部材では酸化タングステン系微粒子を用いて表面を構成している。このため、表面に結晶性の高い酸化タングステンや酸化タングステン複合材を存在させることができ、さらに親水性を示す結晶面が任意な方向に向いた状態が得られる。そして、酸化タングステン系微粒子を表面全体に均一に存在させることができるため、他の成膜方法より高い親水性を示す表面を得ることが可能となる。
【００３９】
この実施形態の親水性部材における表面は可視光の照射下で光触媒性能を示すことが好ましい。一般に可視光とは波長が３８０〜８３０ｎｍの領域の光であり、白色蛍光灯、太陽光、白色ＬＥＤ、電球、ハロゲンランプ、キセノンランプ等の一般照明や、青色発光ダイオード、青色レーザ等を光源として照射される光である。この実施形態の親水性部材は、通常の屋内環境下で光触媒性能を発揮するものである。光触媒性能とは、光を吸収して光子一個に対し一対の電子と正孔が励起され、励起された電子と正孔が表面にある水酸基や酸を酸化還元により活性化し、その活性化で発生した活性酸素種によって、有機ガス等を酸化分解する作用であり、さらに親水性や抗菌・除菌性能等を発揮する作用である。
【００４０】
親水性部材の表面に光触媒性能を付与するためには、光触媒性能を有する酸化タングステン系微粒子を用いて表面を構成する。例えば、単斜晶および三斜晶から選ばれる少なくとも１種（単斜晶、三斜晶、または単斜晶と三斜晶との混晶）の結晶構造、あるいはそれに斜方晶を混在させた結晶構造を有する三酸化タングステンやそれをベースとする複合材の微粒子を用いることによって、高い光触媒性能を得ることができる。さらに、三酸化タングステンの結晶構造が単斜晶と三斜晶との混晶、あるいは単斜晶と三斜晶と斜方晶の混晶である場合に、光触媒性能をより一層向上させることが可能となる。
【００４１】
親水性部材の光触媒性能、すなわち有機物の分解性能は、例えば表面にオレイン酸を塗布し、可視光を照射しながら水の接触角の時間変化を測定することにより評価する。光触媒性能を有する場合、膜等の形成直後は接触角が大きくても、オレイン酸を分解することで接触角が低下し、やがて親水性を示すようになる。
【００４２】
この実施形態の親水性部材に用いられる酸化タングステン系微粒子（粉末）は、以下に示す方法で作製することが好ましいが、これに限定されるものではない。酸化タングステン微粒子は昇華工程を適用して作製することが好ましい。また、昇華工程に熱処理工程を組合せることも有効である。このような方法で作製した三酸化タングステン系微粒子によれば、上述した平均一次粒子径やＢＥＴ比表面積を安定して実現することができる。さらに、平均一次粒子径がＢＥＴ比表面積から換算した値に近似し、粒子径ばらつきが小さい微粒子（微粉末）を安定して提供することができる。
【００４３】
まず、昇華工程について述べる。昇華工程は、金属タングステン粉末、タングステン化合物粉末、またはタングステン化合物溶液を、酸素雰囲気中で昇華させることによって、三酸化タングステン微粒子を得る工程である。昇華とは固相から気相、あるいは気相から固相への状態変化が、液相を経ずに起こる現象である。原料としての金属タングステン粉末、タングステン化合物粉末、またはタングステン化合物溶液を、昇華させながら酸化させることによって、微粒子状の酸化タングステン粉末を得ることができる。
【００４４】
昇華工程の原料（タングステン原料）には、金属タングステン粉末、タングステン化合物粉末、またはタングステン化合物溶液のいずれを使用してもよい。原料として使用するタングステン化合物としては、例えば三酸化タングステン（ＷＯ３）、二酸化タングステン（ＷＯ２）、低級酸化物等の酸化タングステン、炭化タングステン、タングステン酸アンモニウム、タングステン酸カルシウム、タングステン酸等が挙げられる。
【００４５】
上述したようなタングステン原料の昇華工程を酸素雰囲気中で行うことで、金属タングステン粉末やタングステン化合物粉末を瞬時に固相から気相とし、さらに気相となった金属タングステン蒸気を酸化することによって、酸化タングステン微粒子が得られる。溶液を使用した場合でも、タングステン酸化物あるいは化合物を経て気相となる。このように、気相での酸化反応を利用することによって、酸化タングステン微粒子を得ることができる。さらに、酸化タングステン微粒子の結晶構造を制御することができる。
【００４６】
昇華工程の原料としては、酸素雰囲気中で昇華して得られる酸化タングステン微粒子に不純物が含まれにくいことから、金属タングステン粉末、酸化タングステン粉末、炭化タングステン粉末、およびタングステン酸アンモニウム粉末から選ばれる少なくとも１種を使用することが好ましい。金属タングステン粉末や酸化タングステン粉末は、昇華工程で形成される副生成物（酸化タングステン以外の物質）として有害なものが含まれないことから、特に昇華工程の原料として好ましい。
【００４７】
原料に用いるタングステン化合物としては、その構成元素としてタングステン（Ｗ）と酸素（Ｏ）を含む化合物が好ましい。構成成分としてＷおよびＯを含んでいると、昇華工程で後述する誘導結合型プラズマ処理等を適用した際に瞬時に昇華されやすくなる。このようなタングステン化合物としては、ＷＯ３、Ｗ２０Ｏ５８、Ｗ１８Ｏ４９、ＷＯ２等が挙げられる。また、タングステン酸、パラタングステン酸アンモニウム、メタタングステン酸アンモニウムの溶液あるいは塩等も有効である。
【００４８】
酸化タングステン複合材微粒子を作製する際には、タングステン原料に加えて遷移金属元素やその他の元素を、金属、酸化物を含む化合物、複合化合物等の形態で混ぜてもよい。酸化タングステンを他の元素と同時に処理することによって、酸化タングステンと他の元素との複合酸化物等の複合化合物微粒子を得ることができる。酸化タングステン複合材微粒子は、酸化タングステン微粒子を他の金属元素の単体粒子や化合物粒子と混合、担持させることによっても得ることができる。酸化タングステンと他の金属元素との複合方法は特に限定されるものではなく、各種公知の方法を適用することが可能である。
【００４９】
タングステン原料としての金属タングステン粉末やタングステン化合物粉末は０．１〜１００μｍの範囲の平均粒子径を有することが好ましい。タングステン原料の平均粒子径は０．３μｍ〜１０μｍの範囲がより好ましくは、さらに好ましくは０．３μｍ〜３μｍの範囲、望ましくは０．３μｍ〜１．５μｍの範囲である。上記範囲内の平均粒子径を有する金属タングステン粉末やタングステン化合物粉末を用いると、昇華が生じやすい。
【００５０】
タングステン原料の平均粒子径が０．１μｍ未満の場合には原料粉が微細すぎるため、原料粉の事前調整が必要になったり、取扱い性が低下することに加えて、高価になるために工業的に好ましくない。タングステン原料の平均粒子径が１００μｍを超えると均一な昇華反応が起きにくくなる。平均粒子径が大きくても大きなエネルギー量で処理すれば均一な昇華反応を生じさせることができるが、工業的には好ましくない。
【００５１】
昇華工程でタングステン原料を酸素雰囲気中で昇華させる方法としては、誘導結合型プラズマ処理、アーク放電処理、レーザ処理、電子線処理、およびガスバーナー処理から選ばれる少なくとも１種の処理が挙げられる。これらのうち、レーザ処理や電子線処理ではレーザまたは電子線を照射して昇華工程を行う。レーザや電子線は照射スポット径が小さいため、一度に大量の原料を処理するためには時間がかかるものの、原料粉の粒子径や供給量の安定性を厳しく制御する必要がないという長所がある。
【００５２】
誘導結合型プラズマ処理やアーク放電処理は、プラズマやアーク放電の発生領域の調整が必要であるものの、一度に大量の原料粉を酸素雰囲気中で酸化反応させることができる。また、一度に処理できる原料の量を制御することができる。ガスバーナー処理は動力費が比較的安いものの、原料粉や原料溶液を多量に処理することが難しい。このため、ガスバーナー処理は生産性の点で劣るものである。なお、ガスバーナー処理は昇華させるのに十分なエネルギーを有するものであればよく、特に限定されるものではない。プロパンガスバーナーやアセチレンガスバーナー等が用いられる。
【００５３】
昇華工程に誘導結合型プラズマ処理を適用する場合、通常アルゴンガスや酸素ガスを用いてプラズマを発生させ、このプラズマ中に金属タングステン粉末やタングステン化合物粉末を供給する方法が用いられる。プラズマ中にタングステン原料を供給する方法としては、例えば金属タングステン粉末やタングステン化合物粉末をキャリアガスと共に吹き込む方法、金属タングステン粉末やタングステン化合物粉末を所定の液状分散媒中に分散させた分散液を吹き込む方法等が挙げられる。
【００５４】
金属タングステン粉末やタングステン化合物粉末をプラズマ中に吹き込む場合に用いられるキャリアガスとしては、例えば空気、酸素、酸素を含有した不活性ガス等が挙げられる。これらのうち、空気は低コストであるために好ましく用いられる。キャリアガスの他に酸素を含む反応ガスを流入する場合や、タングステン化合物粉末が三酸化タングステンの場合等、反応場中に酸素が十分に含まれているときには、キャリアガスとしてアルゴンやヘリウム等の不活性ガスを用いてもよい。反応ガスには酸素や酸素を含む不活性ガス等を用いることが好ましい。酸素を含む不活性ガスを用いる場合、酸化反応に必要な酸素量を十分に供給することが可能なように、酸素量を設定することが好ましい。
【００５５】
金属タングステン粉末やタングステン化合物粉末をキャリアガスと共に吹き込む方法を適用すると共に、ガス流量や反応容器内の圧力等を調整することによって、三酸化タングステン微粒子の結晶構造を制御しやすい。具体的には、単斜晶および三斜晶から選ばれる少なくとも１種（単斜晶、三斜晶、または単斜晶と三斜晶との混晶）、あるいはそれに斜方晶を混在させた結晶構造を有する三酸化タングステン微粒子が得られやすい。三酸化タングステン微粒子の結晶構造は、単斜晶と三斜晶との混晶、あるいは単斜晶と三斜晶と斜方晶の混晶であることがより好ましい。
【００５６】
金属タングステン粉末やタングステン化合物粉末の分散液の作製に用いられる分散媒としては、分子中に酸素原子を有する液状分散媒が挙げられる。分散液を用いると原料粉の取扱いが容易になる。分子中に酸素原子を有する液状分散媒としては、例えば水およびアルコールから選ばれる少なくとも１種を２０容量％以上含むものが用いられる。液状分散媒として用いるアルコールとしては、例えばメタノール、エタノール、１−プロパノールおよび２−プロパノールから選ばれる少なくとも１種が好ましい。水やアルコールはプラズマの熱で容易に揮発しやすいため、原料粉の昇華反応や酸化反応を妨害することはなく、分子中に酸素を含有していることから酸化反応を促進しやすい。
【００５７】
金属タングステン粉末やタングステン化合物粉末を分散媒に分散させて分散液を作製する場合、金属タングステン粉末やタングステン化合物粉末は分散液中に１０〜９５質量％の範囲で含ませることが好ましく、さらに好ましくは４０〜８０質量％の範囲である。このような範囲で分散液中の分散させることで、金属タングステン粉末やタングステン化合物粉末を分散液中に均一に分散させることができる。均一に分散していると原料粉の昇華反応が均一に生じやすい。分散液中の含有量が１０質量％未満では原料粉の量が少なすぎて効率よく製造ができない。９５質量％を超えると分散液が少なく、原料粉の粘性が増大することで、容器にこびりつき易くなるために取扱い性が低下する。
【００５８】
金属タングステン粉末やタングステン化合物粉末を分散液にしてプラズマ中に吹き込む方法を適用することによって、三酸化タングステン微粒子の結晶構造を制御しやすい。具体的には、単斜晶および三斜晶から選ばれる少なくとも１種、またはそれに斜方晶を混在させた結晶構造を有する三酸化タングステン微粒子が得られやすい。さらに、タングステン化合物溶液を原料として用いることによっても、昇華反応を均一に行うことができ、さらに三酸化タングステン微粒子の結晶構造の制御性が向上する。上記したような分散液を用いる方法は、アーク放電処理にも適用することが可能である。
【００５９】
レーザや電子線を照射して昇華工程を実施する場合は、金属タングステンやタングステン化合物をペレット状にしたものを原料として使用することが好ましい。レーザや電子線は照射スポット径が小さいため、金属タングステン粉末、タングステン化合物粉末を用いると供給が困難になるが、ペレット状にした金属タングステンやタングステン化合物を用いることで効率よく昇華させることができる。レーザは金属タングステンやタングステン化合物を昇華させるのに十分なエネルギーを有するものであればよく、特に限定されるものではないが、ＣＯ２レーザが高エネルギーであるために好ましい。
【００６０】
レーザや電子線をペレットに照射する際に、レーザ光や電子線の照射源またはペレットの少なくとも一方を移動させると、ある程度の大きさを有するペレットの全面を有効に昇華することができる。これによって、単斜晶および三斜晶から選ばれる少なくとも１種に斜方晶を混在させた結晶構造を有する三酸化タングステン粉末が得られやくなる。上記したようなペレットは誘導結合型プラズマ処理やアーク放電処理にも適用可能である。
【００６１】
この実施形態の親水性部材に用いられる酸化タングステン系微粒子は、上述したような昇華工程のみによっても得ることができるが、昇華工程で作製した酸化タングステン系微粒子に熱処理工程を実施することも有効である。熱処理工程は、昇華工程で得られた三酸化タングステン系微粒子を、酸化雰囲気中にて所定の温度と時間で熱処理するものである。昇華工程の条件制御等で三酸化タングステン微粒子を十分に形成することができない場合でも、熱処理を施すことで酸化タングステン微粒子中の三酸化タングステン微粒子の割合を９９％以上、実質的には１００％にすることができる。さらに、熱処理工程で三酸化タングステン微粒子の結晶構造を所定の構造に調整することができる。
【００６２】
熱処理工程で用いられる酸化雰囲気としては、例えば空気や酸素含有ガスが挙げられる。酸素含有ガスとは酸素を含有した不活性ガスを意味する。熱処理温度は２００〜１０００℃の範囲とすることが好ましく、さらに好ましくは４００〜７００℃である。熱処理時間は１０分〜５時間とすることが好ましく、さらに好ましくは３０分〜２時間である。熱処理工程の温度および時間を上記範囲内にすることによって、三酸化タングステン以外の酸化タングステンから三酸化タングステンを形成しやすい。また、欠陥が少ない結晶性の良い粉末を得るためには、熱処理時の昇温や降温を緩やかに実施することが好ましい。熱処理時の急激な加熱や急冷は結晶性の低下を招くことになる。
【００６３】
熱処理温度が２００℃未満の場合には、昇華工程で三酸化タングステンにならなかった粉末を三酸化タングステンにするための酸化効果を十分に得ることができないおそれがある。熱処理温度が１０００℃を超えると酸化タングステン微粒子が急激に粒成長するため、得られる酸化タングステン微粉末の比表面積が低下しやすい。さらに、上記したような温度と時間で熱処理工程を行うことによって、三酸化タングステン微粉末の結晶構造や結晶性を調整することが可能となる。
【００６４】
この実施形態の親水性製品は上述した親水性部材を具備するものであり、それに用いられる該当部材に親水性部材を適用して構成される。親水性製品の具体例としては、エアコン、空気清浄機、扇風機、冷蔵庫、電子レンジ、食器洗浄乾燥機、炊飯器、鍋蓋、ポット、ＩＨヒータ、洗濯機、掃除機、照明器具（ランプ、器具本体、シェード等）、衛生用品、便器、洗面台、鏡、浴室（壁、天井、床等）、建材（室内壁、天井材、床、外壁）、インテリア用品（カーテン、絨毯、テーブル、椅子、ソファー、棚、ベッド、寝具等）、ガラス、サッシ、手すり、ドア、ノブ、衣服、家電製品等に使用されるフィルタ、文房具、台所用品、自動車の室内空間で用いられる部材等が挙げられる。
【００６５】
この実施形態の親水性部材や親水性製品は、光の照射の有無にかかわらず高い親水性を有し、さらにその性能を長時間維持することができる。従って、暗所でも高い親水性を長時間にわたって発揮することが可能な部材や製品を提供することができる。光触媒性能を有する酸化タングステン系微粒子を使用した場合には、光触媒性能に基づく有機物の分解性能、親水性、抗菌・除菌性能等を有する部材や製品を提供することが可能となる。
【００６６】
一般的に金属酸化物は親水性であり、酸化チタンや酸化タングステンも表面は親水性と考えられている。しかし、従来の製法で作製した材料は、大気中では短時間で親水性が低下し、通常の状態では親水性部材を得ることはできない。この実施形態においては、本来親水性である酸化タングステンや酸化タングステン複合材の微粒子を使用しているため、光によらずに親水性を示す部材や製品を実現することができる。従って、暗所での親水性保持時間を大幅に延長し、防汚、防曇、汚れ除去等の効果を長期間にわたって得ることを可能にした部材や製品を提供することが可能となる。
【００６７】
さらに、可視光の照射下で光触媒性能を示す酸化タングステン系微粒子を用いて部材の表面を構成することによって、有機物による汚れで親水性が低下した場合においても、光が照射されることで短時間のうちに表面を親水性化することができる。そのような部材や製品を可視光が照射される環境下で使用することによって、有機ガスの分解性能、抗菌・除菌性能等の光触媒性能に基づく効果を得ることが可能となる。
【実施例】
【００６８】
次に、本発明の具体的な実施例およびその評価結果について述べる。なお、以下の実施例では粉末の製造方法として、昇華工程に誘導結合型プラズマ処理を適用した方法を使用しているが、本発明はこれに限定されるものではない。【００６９】
（実施例１）
まず、原料粉末として平均粒子径が０．５μｍの三酸化タングステン粉末を用意した。この原料粉末をキャリアガス（Ａｒ）と共にＲＦプラズマに噴霧し、さらに反応ガスとしてアルゴンを４０Ｌ／ｍｉｎ、酸素を４０Ｌ／ｍｉｎの流量で流した。このようにして原料粉末を昇華させながら酸化反応させる昇華工程を経て、酸化タングステン粉末を作製した。さらに、酸化タングステン粉末を１０５０℃×０．２５時間の条件で熱処理した。【００７０】
得られた酸化タングステン粉末の平均一次粒子径（Ｄ５０）とＢＥＴ比表面積を測定した。平均一次粒子径はＴＥＭ写真の画像解析によって測定した。ＴＥＭ観察には日立社製Ｈ−７１００ＦＡを使用し、拡大写真を画像解析にかけて粒子５０個以上を抽出し、体積基準の積算径を求めてＤ５０を算出した。ＢＥＴ比表面積の測定は、マウンテック社製比表面積測定装置Ｍａｃｓｏｒｂ１２０１を用いて行った。前処理は窒素中にて２００℃×２０分の条件で実施した。平均一次粒子径（Ｄ５０）とＢＥＴ比表面積を表１に示す。【００７１】
次いで、酸化タングステン粉末を水と混合した後に、超音波分散処理を行って分散液を作製した。分散液を５×５ｃｍのガラス板に広げ、２００℃で３０分間乾燥させることによって、０．０５ｇの酸化タングステン微粒子を塗布した試料を作製した。得られた膜の表面粗さＲａ、ＲＳｍを測定した。表面粗さはアルバアック社製表面形状測定装置Ｄｅｋｔａｋ６Ｍを用いて、基準長さを１００μｍとして測定した。その結果、Ｒａは１５０ｎｍ、ＲＳｍは６１８ｎｍであった。さらに、膜のＸ線回折を行って結晶方位の配向性を確認した。Ｘ線回折は日本電子社製Ｘ線回折装置ＪＤＸ−３５００を用いて実施した。その結果、結晶方位は配向していないことが確認された。【００７２】
次に、膜の親水性を以下のようにして評価した。０．４ｍｇの水滴に対する膜の接触角を、接触角計（協和界面科学社製ＣＡ−Ｄ）を用いて時間経過毎に測定した。接触角は膜の作製直後、通常の実験室内の環境下における暗所に３日間保管した後、さらに暗所に１ヶ月保管した後に測定した。さらに、暗所に１ヶ月保管した後の膜に可視光を１時間照射し、その後の接触角も測定した。光源には白色蛍光灯（東芝ライテック社製、ＦＬ２０ＳＳ・Ｗ／１８）を使用し、紫外線カットフィルタ（日東樹脂工業社製、クラレックスＮ−１６９）を用いて３８０ｎｍ未満の波長の光をカットした。照度は１０００ｌｘに調整した。これらの評価結果を表２に示す。【００７３】
接触角が１０〜１°の場合、高い親水性であるとされる。特に、接触角が５°未満の場合に超親水性を示すと言う。この実施例の膜は暗所保管や光照射にかかわらず、高い親水性を示し、また長期間親水性を維持していることが確認された。【００７４】
さらに、光触媒の有機物分解による親水性効果を確認するため、得られた膜にオレイン酸を塗布し、照度が１０００ｌｘの可視光を照射した際の接触角の推移を評価した。光源は上記と同様のものを使用した。可視光の照射から２４時間、４８時間、７２ｈ時間経過後の評価結果を表２に示す。比較のため、ブラックライト（東芝ライテック社製、ＦＬ２０Ｓ・ＢＬＢ・ＪＥＴ２０Ｗ）を用いて、紫外線（０．５ｍＷ／ｃｍ２）を７２時間照射した後の接触角についても評価した。【００７５】
実施例１の膜は、可視光の照射当初は十分な親水性を示さなかったが、時間の経過と共に水の接触角が低下しており、オレイン酸が分解されていることが確認された。これは、高温で熱処理を行っているために酸化タングステン粒子が粒成長し、これにより光触媒としての効果が十分に発揮できなかったためと考えられる。【００７６】
（実施例２）
反応ガスとして酸素を８０Ｌ／ｍｉｎの流量で流し、反応容器内の圧力を２５ｋＰａと減圧側に調整する以外は、実施例１と同様にして昇華工程を実施して酸化タングステン粉末を作製した。次に、得られた酸化タングステン粉末を用いて、実施例１と同様にしてガラス板上に膜を形成した。酸化タングステン粉末および膜の特性を実施例１と同様にして評価した。その結果を表１に示す。さらに、得られた膜の親水性を実施例１と同様にして評価した。親水性の評価結果を表２に示す。実施例２の膜は暗所での接触角が１°未満であり、暗所および光照射を問わず高い親水性を示し、さらに長期間親水性を維持していることが確認された。光触媒による親水性効果を有することも確認された。【００７７】
（実施例３〜５）
実施例１と同様の昇華工程を経て酸化タングステン粉末を作製した。さらに、酸化タングステン粉末を大気中にて５００〜９００℃×１〜２時間の条件下で熱処理した。次に、得られた酸化タングステン粉末をそれぞれ用いて、実施例１と同様にしてガラス板上に膜を形成した。酸化タングステン粉末および膜の特性を実施例１と同様にして評価した。その結果を表１に示す。さらに、得られた膜の親水性を実施例１と同様にして評価した。親水性の評価結果を表２に示す。【００７８】
実施例３〜５によるガラス部材（膜を有するガラス板）は、いずれも暗所での接触角が１°未満であり、暗所および光照射を問わず高い親水性を示し、さらに長期間親水性を維持していることが確認された。光触媒による親水性効果を有することも確認された。特に、実施例３および実施例４は可視光を７２時間照射した後に高い親水性を示した。粒径が小さい実施例２より実施例３、４の方が高い光触媒効果を示したのは、製造条件の最適化により酸化タングステン微粒子の結晶性が向上したためと考えられる。【００７９】
（実施例６）
実施例３で得られた酸化タングステン粉末５質量％をコロイダルシリカ０．５質量％と混合し、この混合物を水中で分散させて水系塗料を作製した。この水系塗料を５×５ｃｍのガラス板に塗布した後、２００℃で３０分間乾燥させて膜を形成した。粉末と膜の特性を実施例１と同様にして評価した。その結果を表１に示す。さらに、得られた膜の親水性を実施例１と同様にして評価した。親水性の評価結果を表２に示す。【００８０】
（実施例７）
プラズマに投入する原料として、ＦｅやＭｏ等の不純物量が多い酸化タングステン粉末を用いた以外、実施例３と同様の昇華工程と熱処理工程を実施し、Ｆｅを３００ｐｐｍ含有する酸化タングステン複合材粉末を作製した。次に、得られた酸化タングステン複合材粉末を用いて、実施例１と同様にしてガラス板上に膜（０．０５ｇ塗布）を形成した。粉末および膜の特性を実施例１と同様にして評価した。その結果を表１に示す。さらに、得られた膜の親水性を実施例１と同様にして評価した。親水性の評価結果を表２に示す。【００８１】
（実施例８）
実施例３で得られた酸化タングステン粉末に酸化銅（ＣｕＯ）粉末を１質量％混合した。このようにして得た酸化タングステン複合材粉末を用いて、実施例１と同様にしてガラス板上に膜を形成した。粉末および膜の特性を実施例１と同様にして評価した。その結果を表１に示す。さらに、得られた膜の親水性を実施例１と同様にして評価した。親水性の評価結果を表２に示す。【００８２】
（実施例９）
実施例３で得られた酸化タングステン粉末５質量％に、硝酸銀をＡｇ換算で０．００２質量％混合し、これを水中で分散させて水系分散液を作製した。光還元処理を行った後、水系分散液を５×５ｃｍのガラス板に塗布した後、２００℃で３０分間乾燥させて膜（０．０５ｇ塗布）を形成した。粉末と膜の特性を実施例１と同様にして評価した。その結果を表１に示す。さらに、得られた膜の親水性を実施例１と同様にして評価した。親水性の評価結果を表２に示す。【００８３】
実施例６〜９によるガラス部材（膜を有するガラス板）は、いずれも実施例３と同様に、暗所および光照射を問わず高い親水性を示し、さらに長期間親水性を維持していることが確認された。光触媒による親水性効果を有することも確認された。【００８４】
（比較例１）
試薬等として市販されている酸化タングステン粉末（レアメタリック社製）を評価した。実施例１と同様にしてガラス板上に膜を形成したが、粒径が著しく大きいために膜が形成できず、膜の評価を行うことができなかった。粉末の特性のみを表１に示す。【００８５】
（比較例２）
スパッタリング法を適用して、６００℃に加熱したガラス基板上に酸化タングステン膜を形成した。得られた膜の特性を実施例１と同様にして評価した。その結果を表１に示す。酸化タングステン膜は三斜晶が配向した結晶構造を有していた。さらに、得られた膜の親水性を実施例１と同様にして評価した。親水性の評価結果を表２に示す。スパッタリング法で形成した膜は結晶方位が配向しているため、成膜直後および暗所保管後の親水性が低かった。可視光を照射することで接触角の低下が見られたが、親水性は不十分であった。オレイン酸の分解能力も低いものであった。【００８６】
（比較例３）
ガラス板上にコロイダルシリカを用いてシリカ（ＳｉＯ２）膜を形成した。得られた膜の特性を実施例１と同様にして評価した。その結果を表１に示す。さらに、得られた膜の親水性を実施例１と同様にして評価した。親水性の評価結果を表２に示す。シリカ膜は成膜直後には高い親水性を示したが、暗所での保管中に雰囲気の汚れを吸着して親水性が低下した。光照射による変化も見られなかった。オレイン酸の分解性能も得られなかった。【００８７】
（比較例４）
アナターゼ型チタニアゾルを用いて、ガラス板上に膜を形成した。得られた膜の特性を実施例１と同様にして評価した。その結果を表１に示す。さらに、得られた膜の親水性を実施例１と同様にして評価した。親水性の評価結果を表２に示す。ただし、暗所で１ヶ月保管した後の試料に可視光を照射しても接触角が変化しなかったため、紫外線を照射した試料の接触角を測定した。その結果を表２に示す。酸化チタン膜は成膜直後には低いながらも親水の傾向が見られたが、暗所での保管中に雰囲気の汚れを吸着して親水性が低下した。紫外線の照射後には接触角が低下する傾向があり、光照射による効果が見られた。オレイン酸の分解試験においても、紫外線の照射時にのみ親水性が発現した。【００８８】
【表１】
0005597532.tif 000002
【００８９】
【表２】
0005597532.tif 000003
【００９０】
（実施例１０〜実施例１５）
実施例１０においては、プラズマに投入する原料として、酸化タングステン粉末に酸化ジルコニウム粉末を混合して使用する以外は実施例３と同様にして昇華工程と熱処理工程とを実施することによって、Ｚｒを５００ｐｐｍ含有する酸化タングステン複合材粉末を作製した。実施例１１においては、実施例３で得られた酸化タングステン粉末を塩化白金酸水溶液に分散させ、可視光照射とメタノール投入を行い、光析出法による担持を行った。遠心分離を実施し、上澄みの除去と水の追加による洗浄を２回行った後、上澄み除去後の粉末を１１０℃で１２時間乾燥させることによって、Ｐｔを０．１質量％含有する酸化タングステン複合材粉末を作製した。【００９１】
実施例１２においては、実施例３で得られた酸化タングステン粉末を塩化パラジウム水溶液に分散させた。この分散液を遠心分離し、上澄みの除去と水の追加による洗浄を２回行った後、上澄み除去後の粉末を１１０℃で１２時間乾燥させることによって、Ｐｄを０．５質量％含有する酸化タングステン複合材粉末を作製した。実施例１３においては、実施例３で得られた酸化タングステン粉末に酸化チタン粉末を５質量％の割合で混合することによって、酸化タングステン複合材粉末を作製した。【００９２】
実施例１４においては、実施例３で得られた酸化タングステン粉末を塩化セリウム水溶液に分散させた。この分散液を遠心分離し、上澄みの除去と水の追加による洗浄を２回行った後、上澄み除去後の粉末を１１０℃で１２時間乾燥させることによって、Ｃｅを０．１質量％含有する酸化タングステン複合材粉末を作製した。実施例１５においては、実施例３で得られた酸化タングステン粉末をアルミナゾルに分散させ、この分散液を１１０℃で１２時間乾燥させることによって、アルミナ（Ａｌ２Ｏ３）を２質量％含有する酸化タングステン複合材粉末を作製した。【００９３】
実施例１０〜１４の酸化タングステン複合材粉末については、ビーズミルによる分散処理を行った後、ガラス板上に塗布して膜を形成した。実施例１５については、乾燥させる前の分散液をガラス板上に塗布して膜を形成した。粉末と膜の特性を実施例１と同様にして評価した。その結果を表３に示す。さらに、得られた膜の親水性を実施例１と同様にして評価した。親水性の評価結果を表４に示す。【００９４】
実施例１０〜１５においては、いずれも実施例３と同様な粉末特性および膜特性が得られた。膜の親水性に関しても、いずれも暗所および光照射を問わず高い親水性を示し、さらに長期間親水性を維持していることが確認された。各膜は光触媒による親水性効果を有していることも確認された。【００９５】
【表３】
0005597532.tif 000004
【００９６】
【表４】
0005597532.tif 000005
【００９７】
（実施例１６）
実施例６で作製した水系塗料を自動車の室内空間のガラスに塗布して親水性を評価したところ、接触角は１°以下であり、超親水性を発現することが確認された。このため、結露が発生しにくく、またガラスが汚れにくくなった。黄色ブドウ球菌、大腸菌、カビを用いて抗菌性の評価を行ったところ、いずれも優れた抗菌性を示すことが確認された。【００９８】
各実施例の酸化タングステン粉末や酸化タングステン複合材粉末を用いた水系分散液や水系塗料は優れた分散性を有するため、均一な膜を有する部材を作製することができる。酸化タングステン粉末や酸化タングステン複合材粉末は光触媒性能を有するため、アセトアルデヒド等の有機ガスの分解性能を安定して発揮することができ、視覚的に色ムラ等の問題が生じにくい。そのため、自動車の室内空間で使用される部材や工場、商店、公共施設、住宅等で使用される建材、内装材、家電等に好適に用いられる。
【産業上の利用可能性】
【００９９】
本発明の態様に係る親水性部材は光によらずに親水性を示し、さらにそのような性能を長時間維持することができる。従って、そのような親水性部材を適用することによって、暗所での親水性保持時間を延長した親水性製品を提供することが可能となる。親水性製品は親水性に基づく防汚、防曇、汚れ除去等の効果が求められる各種製品に適用される。